(57)【要約】【課題】屋外に浮遊している花粉アレルゲンや、室内に侵入した花粉アレルゲンや、床から舞い上がるハウスダストのアレルゲンが繊維製品に付着したときに、有効なアレルゲン低減化機能および優れた消臭機能を発現するとともに、繊維製品の風合いや外観品位を損なうことのない組成物が付着した繊維製品を提供することを目的とする。【解決手段】粘土鉱物と金属リン酸とからなるアレルゲン吸着剤と、多孔質無機物質とアミン化合物と金属酸化物とからなる消臭剤とを含有してなる消臭抗アレルゲン組成物が、バインダー樹脂により少なくとも一部に付着していることを特徴とする繊維製品。【選択図】なし【特許請求の範囲】
【請求項１】
粘土鉱物と金属リン酸とからなるアレルゲン吸着剤と、多孔質無機物質とアミン化合物と金属酸化物とからなる消臭剤とを含有してなる消臭抗アレルゲン組成物が、バインダー樹脂により少なくとも一部に付着していることを特徴とする繊維製品。
【請求項２】
前記粘土鉱物の平均粒径が１０ｎｍ〜５．０μｍ、前記金属リン酸の平均粒径が５ｎｍ〜２０μｍ、前記多孔質無機物質の平均粒径が１０ｎｍ〜１００μｍ、前記アミン化合物の平均粒径が１０ｎｍ〜１００μｍ、前記金属酸化物の平均粒径が１０ｎｍ〜１００μｍである請求項１に記載の繊維製品。
【請求項３】
前記アレルゲン吸着剤の付着量が０．１〜４．５ｇ／ｍ２、前記消臭剤の付着量が０．１〜１０．０ｇ／ｍ２である請求項１または２に記載の繊維製品。
【請求項４】
前記粘土鉱物の付着量が０．１〜４．０ｇ／ｍ２、前記金属リン酸の付着量が０．１〜４．０ｇ／ｍ２、前記多孔質無機物質の付着量が０．１〜４．５ｇ／ｍ２、前記アミン化合物の付着量が０．１〜４．５ｇ／ｍ２、前記金属酸化物の付着量が０．１〜２．５ｇ／ｍ２である請求項１〜３のいずれかに記載の繊維製品。
【発明の詳細な説明】
【技術分野】
【０００１】
本発明は、室内における空気中の、アンモニア、トリメチルアミン等の塩基性ガスや、硫化水素、メルカプタン類等の硫黄系ガス、酢酸、イソ吉草酸等の酸性ガス、アルデヒド等の中性ガスの悪臭を効率よく吸着除去することができると同時にハウスダストや花粉等のアレルゲンを不活化する消臭抗アレルゲン組成物が付着した繊維製品に関するものである。
【背景技術】
【０００２】
現代人にとって生活臭の問題は大きな関心事となってきている。また、住宅に限らず、自動車の室内や、電車、旅客機等の室内空間の様々ないやな臭いに対する消臭の要求も大きくなってきており、様々な悪臭に有効な消臭剤を用いて消臭する方法が開示されている。
【０００３】
出願人は、このような要求に答えるべく、特許文献１のように消臭性能を安定をして発揮する消臭剤の提案を行ってきた。
【０００４】
また、アレルゲンには種々のタイプがあり、ダニ（虫体、死骸、抜け殻、糞）、カビ、ペット（毛、フケ）、花粉などがあげられ、アレルギー疾患の主な原因物質として考えられている。これらのアレルゲン対策としては、アレルゲンを室内に入れないようにしたり、入ってしまったアレルゲンを取り除いたり、不活性化する方法が開示されている。
【０００５】
例えば特許文献２では、酸化ジルコニウムの無機微粒子化合物、アレルゲン不活化性能のある他の無機化合物、ならびにナノＡｇ微粒子、アミノ酸系界面活性剤を配合し、粒子径が１０μｍ未満の、ｐＨを７．５〜１１．５の間に調整した加工剤で繊維製品を加工して、花粉が付着しにくく、また付着したとしても簡単に落ちやすく、残った花粉に対してアレルゲンの不活化が図れる加工剤が提案されている。
【先行技術文献】
【特許文献】
【０００６】
【特許文献１】特開２００９−２８５１６４号公報
【特許文献２】特開２００６−０５７２１２号公報
【発明の開示】
【発明が解決しようとする課題】
【０００７】
しかしながら、特許文献２に開示の方法では、アレルギー疾患の原因物質や菌には有効ではあるが、消臭能力には劣るものであった。そこで、消臭性能を向上させるとともに、消臭とアレルゲン不活化を同時に満たすために、消臭剤とアレルゲンの不活化加工剤を組み合わせると単純に必要量が増加してしまうので、繊維製品に適用しようとすると風合いが硬くなったり、繊維製品の色ムラの要因となる付着ムラが生じるという問題があった。
【０００８】
本発明は、かかる技術的背景に鑑みてなされたものであって、屋外に浮遊している花粉アレルゲンや、室内に侵入した花粉アレルゲンや、床から舞い上がるハウスダストのアレルゲンが繊維製品に付着したときに、有効なアレルゲン低減化機能および優れた消臭機能を発現するとともに、繊維製品の風合いや外観品位を損なうことのない組成物が付着した繊維製品を提供することを目的とする。
【課題を解決するための手段】
【０００９】
本発明者らは、このような課題を解決するために鋭意検討の結果、以下の手段を講ずることにより前記目的を達成した。
【００１０】
［１］粘土鉱物と金属リン酸とからなるアレルゲン吸着剤と、多孔質無機物質とアミン化合物と金属酸化物とからなる消臭剤とを含有してなる消臭抗アレルゲン組成物が、バインダー樹脂により少なくとも一部に付着していることを特徴とする繊維製品。
【００１１】
［２］前記粘土鉱物の平均粒径が１０ｎｍ〜５．０μｍ、前記金属リン酸の平均粒径が５ｎｍ〜２０μｍ、前記多孔質無機物質の平均粒径が１０ｎｍ〜１００μｍ、前記アミン化合物の平均粒径が１０ｎｍ〜１００μｍ、前記金属酸化物の平均粒径が１０ｎｍ〜１００μｍである前項１に記載の繊維製品。
【００１２】
［３］前記アレルゲン吸着剤の付着量が０．１〜４．５ｇ／ｍ２、前記消臭剤の付着量が０．１〜１０．０ｇ／ｍ２である前項１または２に記載の繊維製品。
【００１３】
［４］前記粘土鉱物の付着量が０．１〜４．０ｇ／ｍ２、前記金属リン酸の付着量が０．１〜４．０ｇ／ｍ２、前記多孔質無機物質の付着量が０．１〜４．５ｇ／ｍ２、前記アミン化合物の付着量が０．１〜４．５ｇ／ｍ２、前記金属酸化物の付着量が０．１〜２．５ｇ／ｍ２である前項１〜３のいずれかに記載の繊維製品。
【発明の効果】
【００１４】
［１］の発明によれば、繊維製品に粘土鉱物と、金属リン酸とからなるアレルゲン吸着剤が固着されているので、空気中に浮遊して室内に入り込んだ花粉アレルゲンや、床から舞い上がるハウスダスト等のアレルゲンは、自然対流によって繊維製品に接触し、吸着によって粘土鉱物内の細孔に取り込まれ不活性化することができる。特に、金属リン酸を含有しているのでダニアレルゲンに対し高いアレルゲン吸着能を示すことができる。また、多孔質無機物質と、アミン化合物と、金属酸化物とからなる消臭剤を含有しているので、各臭気（塩基性ガス、酸性ガス、中性ガス、硫黄系ガス、タバコ臭）に優れた消臭効果を得ることができる。すなわち、多孔質無機物質を含有しているので、酢酸やアンモニア等の様々な臭気に対して優れた吸着能力を発揮することができ、アミン化合物を含有しているので、ホルムアルデヒド等の中性ガスの消臭を長期間にわたって十分に行うことができる。さらに、金属酸化物を含有しているので、その強い酸化力で有機物を酸化分解し、酸性ガスや硫黄系ガスの消臭に優れた効果を発揮することができる。また、前記アレルゲン吸着剤と前記消臭剤とがバインダー樹脂により固着されているので、耐久性に優れる。このような構成にすることで、有効なアレルゲン低減化機能および優れた消臭機能を発現するとともに、繊維製品の風合いや外観品位を損なうことのない組成物が付着した繊維製品を提供することを目的とする。
【００１５】
［２］の発明によれば、粘土鉱物の平均粒径が１０ｎｍ〜５μｍ、金属リン酸の平均粒径が５ｎｍ〜２０μｍ、多孔質無機物質の平均粒径が１０ｎｍ〜１００μｍ、アミン化合物の平均粒径が１０ｎｍ〜１００μｍ、金属酸化物の平均粒径が１０ｎｍ〜１００μｍの範囲なので、アレルゲンを効果的に吸着するアレルゲン低減化機能と、各臭気（塩基性ガス、酸性ガス、中性ガス、硫黄系ガス、タバコ臭）に対する消臭効果を同時に発揮しながら、繊維製品に担持したとき、ざらつき感を受けることなく、風合も良好な繊維製品を提供すことができる。
【００１６】
［３］の発明によれば、アレルゲン吸着剤の付着量が０．１〜４．５ｇ／ｍ２、消臭剤の付着量が０．１〜１０．０ｇ／ｍ２の範囲なので、十分なアレルゲン低減化機能及び消臭効果を同時に発揮する繊維製品を提供することができる。
【００１７】
［４］の発明によれば、粘土鉱物の付着量が０．１〜４．０ｇ／ｍ２、金属リン酸の付着量が０．１〜４．０ｇ／ｍ２、多孔質無機物質の付着量が０．１〜４．５ｇ／ｍ２、アミン化合物の付着量が０．１〜４．５ｇ／ｍ２、金属酸化物の付着量が０．１〜２．５ｇ／ｍ２の範囲なので、例えばスプレーを用いた塗布による繊維製品表面の白化や、風合いが硬くなるなどの問題を抑制し、かつ材料コストを抑制できるとともに、十分なアレルゲン低減化機能および消臭機能を発揮する繊維製品を提供することができる。
【発明を実施するための最良の形態】
【００１８】
次に本発明をさらに詳しく説明する。室内における繊維製品は多岐に亘っており、例えば、カーテン、カーペットや、ソファーや椅子の表皮材、テーブルクロス、ベッドや布団のカバー、シーツや枕カバー、ぬいぐるみ等、多くのものが繊維で作られている。本発明はこれらの繊維製品に、優れたアレルゲン低減化機能と消臭機能を同時に付与した繊維製品である。
【００１９】
本発明において、アレルゲン吸着剤を構成する粘土鉱物としては、ベントナイト、モンモリロナイト、ハイデライト、ヘクトライト、雲母、タルクから選ばれる少なくとも１種を含むアレルゲン吸着剤が好ましい。これらの粘土鉱物は、吸湿性能に優れ、空気中の水分を吸収するのと同様に花粉等のアレルゲンを吸着し粘土鉱物内の細孔にとりこむ。アレルゲン性を有する蛋白質は水に溶ける性質があり、粘土鉱物内の細孔に取り込まれたアレルゲンは不活化されることになる。
【００２０】
粘土鉱物は、無機系なのでフェノール系のアレルゲン低減化剤と比較し耐熱性に優れ、２００℃を超える高温で加工する繊維製品に固着させても、性能低下することなく、繊維製品を変色させないで加工することができる。
【００２１】
粘土鉱物は、保水性に優れ化粧品としてもよく使われるものでもあるが、中でも、モンモリロナイトは、層状ケイ酸塩鉱物の一種に分類される粘土鉱物で、結晶構造はケイ酸四面体層−アルミナ八面体層−ケイ酸四面体層の三層が重なっており、その単位層は厚さ約１０Å、広がり０．１〜１μｍのアスペクト比の高い板状構造で構成され、何層も重なり合った状態で存在することから、極めて大きな表面積を有し、吸着能に優れ、アレルゲン吸着剤として好適である。また、ベントナイトは、モンモリロナイトを主成分とし、他に石英、雲母、長石、ゼオライト等の鉱物を含み、モンモリロナイトのもつ特異な物性が、そのままベントナイトの物性となっている。
【００２２】
また、粘土鉱物の繊維製品への付着量は０．１〜４．０ｇ／ｍ２であるのが好ましい。０．１ｇ／ｍ２を下回ると、十分なアレルゲン吸着機能のある繊維製品が得られない。また、４．０ｇ／ｍ２を超えても、徒に材料コストの上昇を招くので好ましくない。さらに好ましい粘土鉱物の付着量は、０．１５〜３．５ｇ／ｍ２である。
【００２３】
本発明において、アレルゲン吸着剤を構成する金属リン酸としては、リン酸ジルコニウム、リン酸チタン、リン酸スズ、リン酸アルミニウム、リン酸セリウムから選ばれる少なくとも１種が好ましい。
【００２４】
また、金属リン酸の繊維製品への付着量は０．１〜４．０ｇ／ｍ２であるのが好ましい。０．１ｇ／ｍ２を下回ると、十分なアレルゲン吸着機能のある繊維製品が得られない。また、４．０ｇ／ｍ２を超えても、徒に材料コストの上昇を招くので好ましくない。さらに好ましい金属リン酸の付着量は、０．１５〜３．５ｇ／ｍ２である。
【００２５】
粘土鉱物と、金属リン酸とからなるアレルゲン吸着剤全体の繊維製品への付着量は０．１〜４．５ｇ／ｍ２であるのが好ましい。０．１ｇ／ｍ２を下回ると、十分なアレルゲン吸着機能のある繊維製品が得られない。また、４．５ｇ／ｍ２を超えても、徒に材料コストの上昇を招くばかりでなく、繊維製品の風合いを損ねる虞があるので好ましくない。さらに好ましいアレルゲン吸着剤の付着量は、０．１５〜３．５ｇ／ｍ２である。
【００２６】
次に、本発明の消臭剤を構成する多孔質無機物質は、多孔質故に表面積が大きく、悪臭の吸着能力の優れたものとなる。例えばこのような多孔質無機物質としては、多孔質シリカ、活性炭、ゼオライト、シリカゲル、麦飯石等が挙げられる。中でも、酢酸やアンモニアガス等に対して優れた吸着能を有するゼオライトを用いるのが好ましい。また、ゼオライトは、白色であり繊維製品に担持させた場合に活性炭よりも繊維製品の色彩に与える影響が少ないので良好である。ゼオライトは、ケイ素とアルミニウムが酸素を介して三次元的に結合した骨格構造をしている。この骨格中には分子レベルの穴（細孔）が開き、水や有機分子など様々な分子を骨格中に取り込むことから、吸着剤として非常に有用なものである。
【００２７】
ゼオライトには、種々のものが存在し、中でも人工ゼオライトのＭＦＩ型ゼオライトは、結晶構造に由来する２種類の細孔が三次元的につながっていることから、吸着剤として非常に効果のあるものとして認められている。本発明では、ＭＦＩ型ゼオライトを、吸着剤として使用すれば、アンモニア、トリメチルアミン等の塩基性ガスに優れた吸着能を発揮し、アルデヒド類や１−ノネン等の微量な中性ガスの吸着にも優れた効果を発揮する。
【００２８】
続いて、本発明の消臭剤を構成するアミン化合物としては、ヒドラジン誘導体あるいは、ポリアミン化合物を担持した無機ケイ素化合物を挙げられる。ヒドラジン誘導体は、例えば、ヒドラジン系化合物と長鎖の脂肪族系化合物とを反応させたもの、あるいはヒドラジン系化合物と芳香族系化合物とを反応させたもの等が挙げられる。中でも、ヒドラジン及びセミカルバジドからなる群より選ばれる１種または２種の化合物と、炭素数８〜１６のモノカルボン酸、ジカルボン酸、芳香族モノカルボン酸、および芳香族ジカルボン酸からなる群より選ばれる１種または２種以上の化合物との反応生成物や、ヒドラジン及びセミカルバジドからなる群より選ばれる１種または２種の化合物と炭素数８〜１６のモノグリシジル誘導体及びジグリシジル誘導体からなる群より選ばれる１種または２種以上の化合物との反応生成物が好適である。
【００２９】
このようなヒドラジン誘導体を用いることによりアルデヒド類に対して化学反応を起こし優れた吸着作用を発揮し悪臭除去性能を確保することができる。前記反応生成物としては、具体的には、セバシン酸ジヒドラジド、ドデカンニ酸ジヒドラジド、イソフタル酸ジヒドラジド等を挙げられる。なお、このようなヒドラジン誘導体の水に対する溶解度は２５℃において５ｇ／Ｌ以下であるのが望ましい。水に対する溶解度がこの範囲内であれば、洗濯等によって水と接触することがあっても、ヒドラジン誘導体がこの水に溶解して流出してしまうことが防止される。
【００３０】
また、ポリアミン化合物を担持した無機ケイ素化合物としては、特に限定されるものではないが、例えばポリアミン化合物を担持した多孔質二酸化ケイ素、ポリアミン化合物を担持したケイ酸アルミニウム等が挙げられる。
【００３１】
前記ポリアミン化合物としては、特に限定されるものではないが、例えば脂肪族ポリアミン、芳香族ポリアミン、脂環式ポリアミン等が挙げられる。具体的には、例えば、ジエチレントリアミン、テトラエチレンペンタミン等が挙げられる。
【００３２】
前記ポリアミン化合物は、特にアルデヒドガスの消臭に有効で、また、無機ケイ素化合物は塩基性ガスの消臭に有効であって、さらに多孔質無機物質と、金属酸化物と、水酸化金属を併用することにより、様々な臭気を効果的に消臭することができる。
【００３３】
本発明の消臭剤を構成する金属酸化物としては、例えば酸化銅、アルミナ、酸化チタン、酸化亜鉛、酸化鉄、酸化ジルコニウムなどの金属酸化物を挙げられるが、これら例示のものに特に限定されるものではない。
【００３４】
多孔質無機物質とアミン化合物と金属酸化物とからなる消臭剤の全体の繊維製品への付着量は０．１〜１０．０ｇ／ｍ２であるのが好ましい。０．１ｇ／ｍ２を下回ると、十分な消臭機能のある繊維製品が得られない。また、１０．０ｇ／ｍ２を超えても、徒に材料コストの上昇を招くばかりでなく、繊維製品の風合いを損ねる虞があるので好ましくない。さらに好ましい消臭剤の付着量は、０．２〜９．０ｇ／ｍ２である。
【００３５】
消臭抗アレルゲン組成物のそれぞれの粒径としては、粘土鉱物の平均粒径が１０ｎｍ〜５．０μｍ、金属リン酸の平均粒径が５ｎｍ〜２０μｍ、多孔質無機物質の平均粒径が１０ｎｍ〜１００μｍ、アミン化合物の平均粒径が１０ｎｍ〜１００μｍ、金属酸化物の平均粒径が１０ｎｍ〜１００μｍが好ましい。平均粒径をこの範囲に規定することで、アレルゲンを効果的に吸着するアレルゲン低減化機能と、各臭気（塩基性ガス、酸性ガス、中性ガス、硫黄系ガス、タバコ臭）に対する消臭効果を同時に発揮しながら、繊維製品に担持したとき、ざらつき感を受けることなく、風合も良好な繊維製品を提供することができる。
【００３６】
前記消臭抗アレルゲン組成物の繊維製品への塗布量は、前記粘土鉱物の付着量が０．１〜４．０ｇ／ｍ２、前記金属リン酸の付着量が０．１〜４．０ｇ／ｍ２、前記多孔質無機物質の付着量が０．１〜４．５ｇ／ｍ２、前記アミン化合物の付着量が０．１〜４．５ｇ／ｍ２、前記金属酸化物の付着量が０．１〜２．５ｇ／ｍ２の範囲なので徒に付着量を増加させることなく、かつ材料コストを抑制できるとともに、十分なアレルゲン低減化機能および消臭機能を発揮する繊維製品を提供することができる。
【００３７】
前記消臭抗アレルゲン組成物の塗布液の作成方法は、まず、粘土鉱物と、金属リン酸と、多孔質無機物質と、アミン化合物、金属酸化物とを水に分散させておき、バインダ−樹脂を配合し、処理液を調合する。この時、これらの五種とバインダ−樹脂を可能な限り分散させることが好ましく、バインダ−樹脂については、水との間でエマルジョン状態を形成することがより好ましい。また、調合の際予め先にこれらの五種を水に分散させておいてから、バインダ−樹脂を分散するのが、均一に分散させるのに好ましい。なお、非イオン系界面活性剤を消臭抗アレルゲン組成物の０．１〜１．０重量％加えるのが好適である。非イオン系界面活性剤が０．１〜１．０重量％加えられると、加工中にアレルゲン吸着剤や消臭剤が容器の底に沈殿することが防止され、また、長時間放置しても沈殿することなく良好な組成物がえられる。具体的には、非イオン系界面活性剤としては、脂肪酸ジエタノールアミド、ポリオキシアルキレンアルキルエーテル等が挙げられる。添加剤が０．１重量％より少なければ、薬剤安定性が悪くなり、１．０重量％を超えると繊維製品が変色するようになり好ましくない。
【００３８】
前記バインダ−樹脂は、どのような樹脂でも使用することができる。例えば、自己架橋型アクリル樹脂、メタアクリル樹脂、ウレタン樹脂、シリコン樹脂、グリオキザ−ル樹脂、酢酸ビニル樹脂、塩化ビニリデン樹脂、ブタジエン樹脂、メラミン樹脂、エポキシ樹脂、アクリル−シリコン共重合体樹脂、エチレン−酢酸ビニル共重合体樹脂、イソブチレン無水マレイン酸共重合体樹脂、エチレン−スチレン−アクリレート−メタアクリレ−ト共重合体樹脂などが挙げられる。また、これらの樹脂を２種類以上混合してバインダ−樹脂としてもよい。
【００３９】
また、前記消臭抗アレルゲン組成物の塗布液には、分散剤や、増粘剤などの各種添加剤を、各種特性向上のため配合してもよい。こうして得られる消臭抗アレルゲン組成物の処理液を繊維製品に塗布させる。この塗布する手段としては、特に限定されるものではないが、例えばスプレ−法、浸漬法、ロールコ−ティング法、プリント加工等が挙げられる。
【００４０】
上記のように、処理液を付与した後に乾燥させるが、乾燥手段としては、加熱処理する方法が乾燥効率から好ましい。加熱処理温度は、１１０〜１７０℃とするのが好ましい。この温度での加熱処理によって、消臭抗アレルゲン組成物の固着性をより高め、アレルゲン低減化性能及び悪臭除去性能の持続耐久性を一層向上させることができる。
【００４１】
本発明の繊維製品の繊維としては特に限定されるものではなく、ポリエステル繊維、ポリアミド繊維、ポリプロピレン繊維、アクリル繊維、レ−ヨン繊維等の繊維からなるもの等を使用でき、その他麻、綿、羊毛等の天然繊維からなるもの等も使用できるが、特にセルロース系繊維を含んでいるのがより好ましい。セルロース系繊維は、吸湿性に優れていることから、人が直接接触するシーツ等の繊維製品に使用すると、アレルゲン吸着剤の補助的な役割をなして、アレルゲン低減化の効果を向上することができる。
【実施例】
【００４２】
＜実施例１＞
この発明の一例として、ポリエステル繊維製のカーテン生地（目付１４０ｇ／ｍ２）を用意した。カーテン生地に下記要領で作成した処理液を浸漬した後マングルで絞り、設定温度１５０℃で５分間乾燥し、さらに設定温度１７０℃で２分間キュアし消臭抗アレルゲン組成物が付着したカーテンを得た。処理液として、平均粒径１μｍのベントナイト２質量部と、平均粒径４μｍのリン酸ジルコニウム１．０質量部と、平均粒径５μｍのゼオライト３．０質量部と、平均粒径１μｍのヒドラジド化合物を３．０質量部と、平均粒径１５μｍの酸化亜鉛２．５質量部とを、７０質量部の水に加えた後、攪拌機により攪拌を行ない、さらに１０質量部のウレタン系バインダー樹脂（株式会社村山化学研究所製商品名ＰＵＥ−１３７０、固形分４７％)を加え、良く攪拌して均一な処理液を得た。ベントナイトのカーテンへの付着量は０．８ｇ／ｍ２、リン酸ジルコニウムカーテンへの付着量は０．４ｇ／ｍ２、ゼオライトのカーテンへの付着量は１．２ｇ／ｍ２、ヒドラジド化合物のカーテンへの付着量は１．２ｇ／ｍ２、酸化亜鉛のカーテンへの付着量は１．０ｇ／ｍ２、であった。  こうして得られたカーテンを、下記のアレルゲン低減性能試験を行った結果と、各種ガスの消臭性能試験を行い算出した悪臭の除去率を、表３に記載した。
【００４３】
＜実施例２〜９、比較例１〜５＞
実施例１において、処理液の組成を表１のようにした以外は実施例１と同様にしてカーテン生地を得た。各種組成物のカーテン生地への付着量を表２にそれぞれ記載した。
【００４４】
【表１】
2014105411.tif 000002
【００４５】
【表２】
2014105411.tif 000003
【００４６】
【表３】
2014105411.tif 000004
【００４７】
表３から、実施例１〜９は、有効なアレルゲン低減化機能および優れた消臭機能を発現することが分かる。一方比較例１〜５では、一部満足できる性能が見られるものの、総合的な性能では、実施例より劣る結果であった。
【００４８】
なお、実施例における各アレルゲン低減性能（不活性化性能）及び各種消臭性能の測定結果と評価は次のように行った。
【００４９】
＜アレルゲン低減性能試験＞
ダニアレルゲン溶液１ｍＬ中にカーテン生地（３ｃｍ×３ｃｍ）を浸し、３５℃で１７時間経過後のアレルゲン量を、マイティーチェッカー（住友エンビロサイエンス社製）を用い測定した。発色の様子を目視で確認し、下記の４段階で評価し、評価「−」「＋−」を合格とした。
（判定基準）
「−」・・アレルゲンの汚染はない。
「＋−」・・ややアレルゲンに汚染されている程度である。
「＋」・・アレルゲンに汚染されている。
「＋＋」・・非常にアレルゲンに汚染されている。
【００５０】
＜スギ花粉アレルゲン低減性能試験＞
スギ花粉アレルゲン溶液１ｍＬ中にカーテン生地（３ｃｍ×３ｃｍ）を浸し、３５℃で１７時間経過後のスギ花粉アレルゲン量を、ＥＬＩＳＡ法のサンドイッチ法にて測定し、生成した発色物質の吸光度を光度計で読み取り、濃度既知の標準品を用いて作成した標準曲線から、アレルゲン量を定量した。
【００５１】
＜消臭試験＞
なお上記例における各種消臭性能の測定は次のように行った。
（アンモニア消臭性能）
試験片（１０ｃｍ×１０ｃｍ）を内容量５００ミリリットルの袋内に入れた後、袋内において濃度が２００ｐｐｍとなるようにアンモニアガスを注入し、１時間経過後にアンモニアガスの残存濃度を測定し、この測定値よりアンモニアガスを除去した総量を算出し、これよりアンモニアガスの除去率（％）を算出した。
【００５２】
（酢酸消臭性能）
アンモニアガスに代えて酢酸ガスを用いて袋内において濃度が１００ｐｐｍとなるように注入した以外は、上記アンモニア消臭性能測定と同様にして酢酸ガスの除去率（％）を算出した。
【００５３】
（硫化水素消臭性能）
アンモニアガスに代えて硫化水素ガスを用いて袋内において濃度が２０ｐｐｍとなるように注入した以外は、上記アンモニア消臭性能測定と同様にして硫化水素ガスの除去率（％）を算出した。
【００５４】
（ホルムアルデヒド消臭性能）
アンモニアガスに代えてホルムアルデヒドを用いて袋内において濃度が１００ｐｐｍとなるように注入した以外は、上記アンモニア消臭性能測定と同様にしてホルムアルデヒドの除去率（％）を算出した。
【００５５】
そして、除去率が９０％以上であるものを「◎」、除去率が８０％以上９０％未満であるものを「○」、除去率が８０％未満であるものを「×」と評価し表１のような結果を得た。